반면, 지방족 광반응기가 측쇄로 도입된 경우에는 알칼리 수용액에서의 현상이 가능하고, 공정온도가 300℃ 이하로 낮은 장점이 있지만 지방족 측쇄기의 도입으로 인해 폴리이미드 수지 고유의 내열성이 저하되는 단점이 있다.특허문헌 1은 방향족 테트라카르복시산 이무수물과 방향족 디아민의 단량체를 중합반응시켜 폴리이미드계 수지를 제조하고 있으며, 상기 폴리이미드계 수지는 자체 광반응이 가능하고, 투명성, 내열성, 전기절연 특성, 자외선에 대한 감광 특성 및 접착특성이 개선되어 투명 유기 절연 재료 및 액정 소재의 고분자 격벽 재료로서 유용한 효과가 있음을 개시하고 있다.상기 특허문헌 1의 후속 연구로, 본 발명은 감광성 폴리아믹산 유도체와 방향족 코어(core)를 함유하는 다관능성 광가교 단량체의 혼합 조성물을 제공하는 것을 목적으로 하며, 결과적으로 기존의 지방족 다관능성 광가교제 혹은 알코올계(혹은 페놀계) 열가교제를 함유한 감광성 폴리아믹산 수지 조성물에 비해 내열성이 크게 개선된 경화 폴리이미드 수지를 제공할 수 있음을 밝혀내고 본 발명을 완성하였다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 폴리이미드 수지란, 방향족 테트라카르복시산 또는 그 유도체와 방향족 디아민 또는 방향족 디이소시아네이트를 중합한 후 이미드화하여 제조되는 고 내열 수지를 말하고, 사용된 단량체의 종류에 따라 여러 가지의 분자구조를 가질 수 있다. 이와 같은 폴리이미드계 수지는 불용·불융의 초고내열성 수지로서 다음과 같은 특성을 갖고 있다: (1)뛰어난 내열산화성 보유, (2)사용 가능한 온도가 대단히 높으며, 장기 사용온도는 약 260℃이고, 단기 사용 온도는 480℃ 정도로 매우 우수한 내열특성 보유, (3)뛰어난 전기화학적·기계적 특성 보유, (4)내방사선성 및 저온특성 우수, (5)고유 난연성 보유, (6)내약품성 우수.이러한 폴리이미드계 수지를 반도체 또는 디스플레이 소자용 박막으로 적용하기 위해서는 실리콘 웨이퍼 또는 유리(glass) 등과 같은 무기소재 위에 미세 패턴 형성이 요구된다. 이를 위해 폴리이미드계 수지 박막 위에 내광성층(photo resist layer)을 코팅한 후, 패턴을 형성하고, 이를 다시 제거하는 다단계 공정의 리소그래피(lithographic process) 법이 사용되고 있다. 하지만, 이와 같은 다단계 공정의 리소그래피 법은 다단계의 공정으로 구성되는 단점이 있어 공정 수를 최소화할 수 있는 새로운 연구 결과가 요구되어 있는 실정이다.감광성 폴리이미드 수지는 비감광성 소재가 적용된 기존 공정에 비해 포토레지스트(photoresist)의 도포 및 제거공정을 생략할 수 있다는 장점이 있으며, 노광에 의한 용해도 특성의 변화에 따라, 포지티브(positive) 혹은 네가티브(negative)형 고분자들이 개발되고 있다. 감광성 폴리이미드는 반도체 절연소재로서의 응용이 가장 활발하며, 최근 들어서는 유기발광디스플레이(OLED) 소자의 고 내열 투명 격벽 절연재로서 적용되고 있다. 반도체용 절연재의 경우 요구특성이 매우 까다롭고, 높은 패턴 종횡비가 요구되기 때문에 내열성이 우수할 뿐만 아니라, 높은 해상도를 제공할 수 있는 포지티브형 폴리이미드 혹은 폴리벤즈옥사졸계 소재가 적용된다. 반면, 유기발광소자용 고 내열 투명 격벽재료의 경우에는 내열성과 함께 가시광선 투과성 및 저온공정성이 동시에 요구되고 있다. 포지티브형 감광성 폴리이미드 수지는 후지필름(Fuji Photo Film), 수미토모 베이클라이트(Sumitomo Bakelite), 동양방적 등을 중심으로 상업화가 진행되었으며, 산성기 혹은 산민감성기를 함유한 고분자(전구체 포함)에 디아조나프토퀴논(diazonaphtoquinone)계 용해 억제제 혹은 광산발생제를 첨가하여 패턴을 형성한다. 상기 방법으로 형성된 패턴은 내열성 및 패턴의 종횡비가 우수한 장점이 있으나, 후막이거나 블랙패턴을 형성할 경우에는 두께에 따라 조사광의 투과도가 저하되기 때문에 원하는 두께만큼의 패턴을 얻기가 매우 어렵다. 따라서, 후막 혹은 블랙패턴 형성을 위한 고 내열 감광성 고분자로는 네가티브형 폴리이미드 수지가 보다 적합하다. 주로 일본의 화학기업을 중심으로 상업화가 진행되었으며, HD Microelectronics, Asahi, Toray 등이 대표적이다. 네가티브형의 경우, 후막 혹은 블랙패턴의 형성이 용이한 장점이 있으나, 알칼리 수용액에서의 현상성 및 공정온도의 저감 등이 요구되고 있으며, 이를 위해 다양한 기술들이 개발되고 있는 실정이다.알칼리 수용액으로 현상 가능한 네거티브형의 감광성 폴리이미드로는 알칼리 가용성 폴리아믹산 유도체와 열가교제를 함유한 감광성 수지 조성물, 열가교제로서 블록 이소시아네이트 화합물을 포함한 감광성 수지 조성물 등이 알려져 있다. 이러한 열가교제를 포함한 수지 조성물에 의해 내약품성은 향상하지만, 열가교제로서 유기기로 치환된 메틸올기를 가지는 화합물을 포함한 조성물의 경우, 경화도를 높이기 위해서는 공정온도를 높여야 하는 문제점이 있다.